N 는 본 발명 에서 매우 중요 한 성분 이 다 . N 는 고용 강화 원소 임 과 동시 에 Ti , Nb , Al 등 과 결합 하 여 질화물 을 형성 함 으로써 항복 강도 를 상승 시킨다 . 또한 , 본 발명 에서 열처리 특성 및 도장 후 항복 강도 상승 을 위해서 충분 한 N 를 첨가 하 는데 , 이 는 N 가 도장 전 결정립 내 에 고용 N 으로 잔류 해 있 으면서 도장 후 전위 의 이동 을 방해 하 여 항복점 을 상승 시킴 으로써 항복 강도 를 급격히 상승 시키 는 주요인 으로 작용 한다 . 상기 N 의 함량 이 0 . 01 % 미만 의 경우 에 는 이러 한 효과 를 기대 하 기 어렵 다 . 0 . 1 % 를 초과 하 면 강판 의 용해 및 연주 를 어렵 게 할 뿐 만 아니 라 , 가공 성 열화 나 용 접시 블로우 홀 ( blow hall ) 등 제조 공정 에서 문제 를 초래 할 수 있 다 . 바람직 하 게 는 N 의 함량 은 0 . 011 %~ 0 . 1 % 이 다 . 보다 바람직 하 게 는 N 의 함량 은 0 . 02 ~ 0 . 1 % 로 하 는 것 이 다 .